(57)【要約】【課題】加硫故障を防止すると共に、耐久性を向上することを可能にした空気入りタイヤを提供する。【解決手段】  カーカス層４のタイヤ内面側にインナーライナー層１０が配置された空気入りタイヤにおいて、カーカス層４のうち少なくともインナーライナー層１０に最も近接する層に含まれるカーカスコード４Ａをモノフィラメントで構成する一方で、インナーライナー層１０を熱可塑性樹脂または熱可塑性樹脂とエラストマーをブレンドした熱可塑性エラストマー組成物からなるフィルムで構成する。【選択図】図２
2016196220.tif 000002
【特許請求の範囲】
【請求項１】
一対のビード部間に少なくとも１層のカーカス層が装架され、該カーカス層よりもタイヤ内面側に該カーカス層に沿ってインナーライナー層を配置した空気入りタイヤにおいて、
前記カーカス層のうち少なくとも前記インナーライナー層に最も近接する層に含まれるカーカスコードがモノフィラメントで構成される一方で、前記インナーライナー層が熱可塑性樹脂または熱可塑性樹脂とエラストマーをブレンドした熱可塑性エラストマー組成物からなるフィルムで構成されたことを特徴とする空気入りタイヤ。
【請求項２】
前記インナーライナー層を構成するフィルムのヤング率が１０ＭＰａ〜１００ＭＰａであり、厚さが１０μｍ〜３００μｍであることを特徴とする請求項１に記載の空気入りタイヤ。
【請求項３】
前記モノフィラメントが有機高分子材料で構成されたことを特徴とする請求項１または２に記載の空気入りタイヤ。
【請求項４】
前記モノフィラメントが無縒りのスチールワイヤで構成されたことを特徴とする請求項１または２に記載の空気入りタイヤ。
【請求項５】
前記カーカスコードと前記インナーライナー層との間のゴムゲージが１．０ｍｍ以下であることを特徴とする請求項１〜４のいずれかに記載の空気入りタイヤ。
【発明の詳細な説明】
【技術分野】
【０００１】
本発明は、熱可塑性樹脂または熱可塑性樹脂とエラストマーをブレンドした熱可塑性エラストマー組成物からなるフィルムをインナーライナー層に用いた空気入りタイヤに関し、更に詳しくは、加硫故障を防止すると共に、耐久性を向上することを可能にした空気入りタイヤに関する。
【背景技術】
【０００２】
従来、熱可塑性樹脂を主体とするフィルムをインナーライナー層に使用した空気入りタイヤでは、製造時に、カーカスコードとインナーライナー層との距離が近くなると、加硫直後にカーカスコードの撚りの中に含まれていた空気がインナーライナーを膨らませて、加硫故障が引き起こすという問題がある。
【０００３】
このような問題に対して、例えば特許文献１は、インナーライナー層とカーカス層との間に短繊維が配合された層間ゴムを配置し、カーカスコードとインナーライナー層とが近接することを回避することを提案している。しかしながら、このような構造のタイヤでは、短繊維を含んだ層間ゴムを追加するため、タイヤ重量が増加し、また、製造コストが増加するという問題がある。
【０００４】
また、上述のようにカーカスコードの撚りの中に含まれた空気が原因となることから、撚りが加えられていないカーカスコード、例えばモノフィラメントを用いることも考えられるが、モノフィラメントで構成されたカーカスコードは撚りコードに比べて硬過ぎるため、コード間でクラックが生じ易く、タイヤの耐久性を充分に保つことができないという問題がある。
【先行技術文献】
【特許文献】
【０００５】
【特許文献１】国際公開第２００５／００７４２３号
【発明の概要】
【発明が解決しようとする課題】
【０００６】
本発明の目的は、加硫故障を防止すると共に、耐久性を向上することを可能にした空気入りタイヤを提供することにある。
【課題を解決するための手段】
【０００７】
上記目的を達成するための本発明の空気入りタイヤは、一対のビード部間に少なくとも１層のカーカス層が装架され、該カーカス層よりもタイヤ内面側に該カーカス層に沿ってインナーライナー層を配置した空気入りタイヤにおいて、前記カーカス層のうち少なくとも前記インナーライナー層に最も近接する層に含まれるカーカスコードがモノフィラメントで構成される一方で、前記インナーライナー層が熱可塑性樹脂または熱可塑性樹脂とエラストマーをブレンドした熱可塑性エラストマー組成物からなるフィルムで構成されたことを特徴とする。
【発明の効果】
【０００８】
本発明では、カーカスコードをモノフィラメントで構成しているので、コード内に空気が含まれることがなくなり、撚りコードを用いた場合のようにコード内に含まれた空気に起因する加硫故障が発生することを防止することができる。このとき、モノフィラメントからなるカーカスコードが熱可塑性樹脂または熱可塑性エラストマー組成物からなるフィルムで構成されたインナーライナー層に近接して配置されているので、このインナーライナー層によってモノフィラメントの動きを抑制して、モノフィラメントに沿って生じるクラックの発生を防止することができ、タイヤの耐久性を高めることができる。
【０００９】
本発明では、インナーライナー層を構成するフィルムのヤング率が１０ＭＰａ〜１００ＭＰａであり、厚さが１０μｍ〜３００μｍであることが好ましい。このようにインナーライナー層の特性を設定することで、成型時のインフレートを阻害することなく、モノフィラメントの動きを拘束して、効果的にタイヤの耐久性を高めることができる。
【００１０】
本発明では、モノフィラメントが有機高分子材料で構成された仕様にすることもできる。或いは、モノフィラメントが無縒りのスチールワイヤで構成された仕様にすることもできる。
【００１１】
本発明では、カーカスコードとインナーライナー層との間のゴムゲージが１．０ｍｍ以下であることが好ましい。このようにゴムゲージを設定することで、インナーライナー層によってモノフィラメントからなるカーカスコードを効果的に拘束することができ、タイヤの耐久性を高めるには有利になる。
【図面の簡単な説明】
【００１２】
【図１】本発明の実施形態からなる空気入りタイヤの子午線半断面図。
【図２】本発明の実施形態からなる空気入りタイヤのインナーライナー層およびカー    カス層の一部を拡大して示す説明図である。
【図３】本発明の別の実施形態からなる空気入りタイヤのインナーライナー層および    カーカス層の一部を拡大して示す説明図である。
【図４】本発明の別の実施形態からなる空気入りタイヤのインナーライナー層および    カーカス層の一部を拡大して示す説明図である。
【発明を実施するための形態】
【００１３】
以下、本発明の構成について添付の図面を参照しながら詳細に説明する。
【００１４】
図１に示すように、本実施形態の空気入りタイヤは、タイヤ周方向に延在して環状をなすトレッド部１と、このトレッド部１の両側に配置された一対のサイドウォール部２と、サイドウォール部２のタイヤ径方向内側に配置された一対のビード部３とを備えている。
【００１５】
左右一対のビード部３間には少なくとも１層（図１では１層）のカーカス層４が装架されている。このカーカス層４は、図２に拡大して示すように、タイヤ径方向に延びる複数本のカーカスコード４Ａを含み、各ビード部３に配置されたビードコア５の廻りに車両内側から外側に折り返されている。また、ビードコア５の外周上にはビードフィラー６が配置され、このビードフィラー６がカーカス層４の本体部と折り返し部とにより包み込まれている。一方、トレッド部１におけるカーカス層４の外周側には複数層（図１では２層）のベルト層７，８が埋設されている。各ベルト層７，８は、タイヤ周方向に対して傾斜する複数本の補強コードを含み、かつ層間で補強コードが互いに交差するように配置されている。これらベルト層７，８において、補強コードのタイヤ周方向に対する傾斜角度は例えば１０°〜４０°の範囲に設定されている。更に、ベルト層７，８の外周側にはベルト補強層９が設けられている。ベルト補強層９は、タイヤ周方向に配向する有機繊維コードを含む。ベルト補強層９において、有機繊維コードはタイヤ周方向に対する角度が例えば０°〜５°に設定されている。また、カーカス層４のタイヤ内面側にはカーカス層４に沿うようにしてインナーライナー層１０が配置されている。
【００１６】
本発明は、上述のように一対のビード部３間にカーカス層４が装架される一方で、カーカス層４のタイヤ内面側にインナーライナー層１０を有する空気入りタイヤに適用されるが、その具体的な構造は上述の基本構造に限定されるものではない。
【００１７】
本発明では、カーカス層４のうちインナーライナー層１０に最も近接する層に含まれるカーカスコード４Ａがモノフィラメントで構成されている。その一方で、インナーライナー層１０は、熱可塑性樹脂または熱可塑性樹脂とエラストマーをブレンドした熱可塑性エラストマー組成物からなるフィルムで構成されている。このようにカーカス層４（カーカスコード４Ａ）およびインナーライナー層１０を構成することで、撚りコードのようにコード内に空気が含まれることがなくなり、撚りコードを用いた場合に問題になるコード内に含まれた空気に起因する加硫故障が発生することを防止することができる。このとき、モノフィラメントからなるカーカスコード４Ａは従来の撚りコードに比べて硬いが、熱可塑性樹脂または熱可塑性エラストマー組成物からなるフィルムで構成されたインナーライナー層１０に近接して配置されているので、このインナーライナー層１０によってモノフィラメントの動きを抑制して、モノフィラメントに沿って生じるクラックの発生を防止することができ、タイヤの耐久性を高めることができる。
【００１８】
具体的には、カーカス層４およびインナーライナー層１０は、例えば図２〜４に拡大して示すように構成することができる。図２の実施形態では、複数本のカーカスコード４Ａが埋設されたカーカス層４に対して、その内面側に隣接するようにインナーライナー層１０が配置されている。この場合、インナーライナー層１０がタイヤの最も内面側に位置している。また、図３の実施形態では、複数本のカーカスコード４Ａが埋設されたカーカス層４Ａに対して、インナーライナー層１０がタイゴム層１１を介してタイヤ内面側に配置されている。この場合も、インナーライナー層１０がタイヤの最も内面側に位置している。一方、図４の実施形態では、複数本のカーカスコード４Ａが埋設されたカーカス層４Ａに対して、インナーライナー層１０がタイゴム層１１を介してタイヤ内面側に配置され、更に、その内面側に内面ゴム層１２が設けられている。この場合は、インナーライナー層１０の内面側に配置されたタイゴム層１２がタイヤの最も内面側に位置し、インナーライナー層１０はタイヤの内空間に対して露出していない。
【００１９】
これら図２〜４のいずれの場合も、カーカスコード４Ａがモノフィラメントで構成されることで加硫故障を防止することができる一方で、カーカス層４とインナーライナー層１０とが近接しているので、カーカスコード４Ａが撚りコードよりも硬いモノフィラメントで構成されていても、カーカスコード４Ａをインナーライナー層１０によって拘束することができ、タイヤ耐久性を維持することができる。
【００２０】
このとき、特に、カーカスコード４Ａとインナーライナー層１０との間のゴムゲージＧを１．０ｍｍ以下に設定することが好ましい。このようにゴムゲージを所定の範囲に収めることで、インナーライナー層１０によってモノフィラメントからなるカーカスコード４Ａを効果的に拘束することができ、タイヤの耐久性を高めるには有利になる。ゴムゲージＧが１．０ｍｍよりも大きいと、カーカスコード４Ａとインナーライナー層１０とが離間して、カーカスコード４Ａをインナーライナー層１０で充分に拘束することが難しくなる。尚、カーカスコード４Ａとインナーライナー層１０とが接近し過ぎるとカーカスコード４Ａによってインナーライナー層１０が損傷する虞があるため、ゴムゲージＧは例えば０．１ｍｍよりも大きいことが好ましい。
【００２１】
インナーライナー層１０は、上述のように熱可塑性樹脂または熱可塑性エラストマー組成物からなるフィルムで構成されていればよいが、より効果的にカーカスコード４Ａを拘束するために、このフィルムのヤング率を１０ＭＰａ〜１００ＭＰａの範囲に設定するとよい。また、インナーライナー層１０を構成するフィルムの厚さは、例えば１０μｍ〜３００μｍにすることができる。このとき、フィルムのヤング率が１０ＭＰａよりも小さいとカーカスコード４Ａに対する拘束力が弱まり、カーカスコード４Ａに沿って生じるクラックを充分に防止することができない。逆に、フィルムのヤング率が１００ＭＰａよりも大きいと、タイヤ成形時にインフレートが阻害される虞がある。また、フィルムの厚さが１０μｍよりも小さいと、インナーライナー層１０が薄くなり過ぎて、インナーライナー層１０の本来の機能を充分に発揮することが難しくなると共に、カーカスコード４Ａに対する拘束力が弱くなる。フィルムの厚さが３００μｍよりも大きいと、インナーライナー層１０が厚過ぎることによって、タイヤ成形時にインフレートが阻害される虞がある。
【００２２】
空気透過を防止するインナーライナーとしての機能を発揮するためには、通常のインナーライナーに要求される程度の低い空気透過性を有するとよいが、好ましくは、２５×１０-12 ｃｃ・ｃｍ／ｃｍ2 ・ｓｅｃ・ｃｍＨｇ以下の空気透過係数を有するとよい。このように空気透過係数を小さくし、空気透過性を低くすることで、インナーライナー層１０を透過した空気によってカーカスコード４Ａ（モノフィラメント）が酸化劣化することを抑制することができ、タイヤの耐久性を高めるには有利になる。
【００２３】
カーカスコード４Ａを構成するモノフィラメントは、例えば有機高分子材料から構成することができる。有機高分子材料としては、耐久性に優れるポリエステルやポリアミドを好適に用いることができる。また、カーカスコード４Ａの断面形状は円形であることが好ましく、その径は例えば０．１ｍｍ〜０．３ｍｍとするのが好ましい。
【００２４】
或いは、カーカスコード４Ａを構成するモノフィラメントを、無撚りのスチールワイヤから構成することもできる。スチールワイヤを用いる場合も、カーカスコード４Ａの断面形状は円形であることが好ましく、その径は例えば０．１ｍｍ〜０．３ｍｍとするのが好ましい。尚、スチールワイヤは有機高分子材料よりも酸化により劣化し易い傾向にあるため、カーカスコード４Ａとしてスチールワイヤを用いた際に、インナーライナー層１０の空気透過性を上述の範囲に設定することは特に有効である。
【００２５】
本発明で用いることのできる熱可塑性樹脂としては、例えば、ポリアミド系樹脂〔例えば、ナイロン６（Ｎ６）、ナイロン６６（Ｎ６６）、ナイロン４６（Ｎ４６）、ナイロン１１（Ｎ１１）、ナイロン１２（Ｎ１２）、ナイロン６１０（Ｎ６１０）、ナイロン６１２（Ｎ６１２）、ナイロン６／６６共重合体（Ｎ６／６６）、ナイロン６／６６／６１０共重合体（Ｎ６／６６／６１０）、ナイロンＭＸＤ６（ＭＸＤ６）、ナイロン６Ｔ、ナイロン９Ｔ、ナイロン６／６Ｔ共重合体、ナイロン６６／ＰＰ共重合体、ナイロン６６／ＰＰＳ共重合体〕及びそれらのＮ−アルコキシアルキル化物、例えば、ナイロン６のメトキシメチル化物、ナイロン６／６１０共重合体のメトキシメチル化物、ナイロン６１２のメトキシメチル化物、ポリエステル系樹脂〔例えば、ポリブチレンテレフタレート（ＰＢＴ）、ポリエチレンテレフタレート（ＰＥＴ）、ポリエチレンイソフタレート（ＰＥＩ）、ＰＥＴ／ＰＥＩ共重合体、ポリアリレート（ＰＡＲ）、ポリブチレンナフタレート（ＰＢＮ）、液晶ポリエステル、ポリオキシアルキレンジイミドジ酸／ポリブチレンテレフタレート共重合体などの芳香族ポリエステル〕、ポリニトリル系樹脂〔例えば、ポリアクリロニトリル（ＰＡＮ）、ポリメタクリロニトリル、アクリロニトリル／スチレン共重合体（ＡＳ）、（メタ）アクリロニトリル／スチレン共重合体、（メタ）アクリロニトリル／スチレン／ブタジエン共重合体〕、ポリメタクリレート系樹脂〔例えば、ポリメタクリル酸メチル（ＰＭＭＡ）、ポリメタクリル酸エチル〕、ポリビニル系樹脂〔例えば、ポリ酢酸ビニル、ポリビニルアルコール（ＰＶＡ）、ビニルアルコール／エチレン共重合体（ＥＶＯＨ）、ポリ塩化ビニリデン（ＰＶＤＣ）、ポリ塩化ビニル（ＰＶＣ）、塩化ビニル／塩化ビニリデン共重合体、塩化ビニリデン／メチルアクリレート共重合体、塩化ビニリデン／アクリロニトリル共重合体（ＥＴＦＥ）〕、セルロース系樹脂〔例えば、酢酸セルロース、酢酸酪酸セルロース〕、フッ素系樹脂〔例えば、ポリフッ化ビニリデン（ＰＶＤＦ）、ポリフッ化ビニル（ＰＶＦ）、ポリクロルフルオロエチレン（ＰＣＴＦＥ）、テトラフロロエチレン／エチレン共重合体〕、イミド系樹脂〔例えば、芳香族ポリイミド（ＰＩ）〕等を好ましく用いることができる。
【００２６】
また、本発明で使用できる熱可塑性エラストマー組成物を構成する熱可塑性樹脂とエラストマーは、熱可塑性樹脂については上述のものを使用できる。エラストマーとしては、例えば、ジエン系ゴム及びその水添物〔例えば、天然ゴム（ＮＲ）、イソプレンゴム（ＩＲ）、エポキシ化天然ゴム、スチレンブタジエンゴム（ＳＢＲ）、ブタジエンゴム（ＢＲ、高シスＢＲ及び低シスＢＲ）、ニトリルゴム（ＮＢＲ）、水素化ＮＢＲ、水素化ＳＢＲ〕、オレフィン系ゴム〔例えば、エチレンプロピレンゴム（ＥＰＤＭ、ＥＰＭ）、マレイン酸変性エチレンプロピレンゴム（Ｍ−ＥＰＭ）、ブチルゴム（ＩＩＲ）、イソブチレンと芳香族ビニル又はジエン系モノマー共重合体、アクリルゴム（ＡＣＭ）、アイオノマー〕、含ハロゲンゴム〔例えば、Ｂｒ−ＩＩＲ、ＣＩ−ＩＩＲ、臭素化イソブチレン−ｐ−メチルスチレン共重合体（ＢＩＭＳ）、クロロプレンゴム（ＣＲ）、ヒドリンゴム（ＣＨＲ）、クロロスルホン化ポリエチレンゴム（ＣＳＭ）、塩素化ポリエチレンゴム（ＣＭ）、マレイン酸変性塩素化ポリエチレンゴム（Ｍ−ＣＭ）〕、シリコーンゴム〔例えば、メチルビニルシリコーンゴム、ジメチルシリコーンゴム、メチルフェニルビニルシリコーンゴム〕、含イオウゴム〔例えば、ポリスルフィドゴム〕、フッ素ゴム〔例えば、ビニリデンフルオライド系ゴム、含フッ素ビニルエーテル系ゴム、テトラフルオロエチレン−プロピレン系ゴム、含フッ素シリコーン系ゴム、含フッ素ホスファゼン系ゴム〕、熱可塑性エラストマー〔例えば、スチレン系エラストマー、オレフィン系エラストマー、エステル系エラストマー、ウレタン系エラストマー、ポリアミド系エラストマー〕等を好ましく使用することができる。
【００２７】
また、前記した特定の熱可塑性樹脂と前記した特定のエラストマーとの組合せでブレンドをするに際して、相溶性が異なる場合は、第３成分として適当な相溶化剤を用いて両者を相溶化させることができる。ブレンド系に相溶化剤を混合することにより、熱可塑性樹脂とエラストマーとの界面張力が低下し、その結果、分散相を形成しているエラストマーの粒子径が微細になることから両成分の特性はより有効に発現されることになる。そのような相溶化剤としては、一般的に熱可塑性樹脂及びエラストマーの両方又は片方の構造を有する共重合体、あるいは熱可塑性樹脂又はエラストマーと反応可能なエポキシ基、カルボニル基、ハロゲン基、アミノ基、オキサゾリン基、水酸基等を有した共重合体の構造をとるものとすることができる。これらはブレンドされる熱可塑性樹脂とエラストマーの種類によって選定すればよいが、通常使用されるものには、スチレン／エチレン・ブチレンブロック共重合体（ＳＥＢＳ）およびそのマレイン酸変性物、ＥＰＤＭ、ＥＰＭ、ＥＰＤＭ／スチレンまたはＥＰＤＭ／アクリロニトリルグラフト共重合体及びそのマレイン酸変性物、スチレン／マレイン酸共重合体、反応性フェノキシン等を挙げることができる。かかる相溶化剤の配合量には特に限定されないが、好ましくは、ポリマー成分（熱可塑性樹脂とエラストマーとの合計）１００重量部に対して、０．５〜１０重量部がよい。
【００２８】
熱可塑性樹脂とエラストマーがブレンドされた熱可塑性エラストマー組成物において、特定の熱可塑性樹脂とエラストマーとの組成比は、特に限定されるものではなく、熱可塑性樹脂のマトリクス中にエラストマーが不連続相として分散した構造をとるように適宜決めればよく、好ましい範囲は重量比９０／１０〜３０／７０である。
【００２９】
本発明において、熱可塑性樹脂、または熱可塑性樹脂とエラストマーをブレンドした熱可塑性エラストマー組成物には、インナーライナーとしての必要特性を損なわない範囲で相溶化剤などの他のポリマーを混合することができる。他のポリマーを混合する目的は、熱可塑性樹脂とエラストマーとの相溶性を改良するため、材料の成型加工性をよくするため、耐熱性向上のため、コストダウンのため等があり、これに用いられる材料としては、例えば、ポリエチレン（ＰＥ）、ポリプロピレン（ＰＰ）、ポリスチレン（ＰＳ）、ＡＢＳ、ＳＢＳ、ポリカーボネート（ＰＣ）等を例示することができる。
【００３０】
また、エラストマーは、熱可塑性樹脂との混合の際に、動的に加硫することもできる。動的に加硫する場合の加硫剤、加硫助剤、加硫条件（温度、時間）などは添加するエラストマーの組成に応じて適宜決定すればよく、特に限定されるものではない。
【００３１】
また、一般的にポリマー配合物に配合される充填剤（炭酸カルシウム、酸化チタン、アルミナ等）、カーボンブラック、ホワイトカーボン等の補強剤、軟化剤、可塑剤、加工助剤、顔料、染料、老化防止剤等をインナーライナーとしての必要特性を損なわない限り任意に配合することもできる。熱可塑性エラストマー組成物は、熱可塑性樹脂のマトリクス中にエラストマーが不連続相として分散した構造をとる。かかる構造をとることにより、インナーライナーに十分な柔軟性と連続相としての樹脂層の効果に、より十分な剛性を併せ付与することができると共に、エラストマーの多少によらず、成形に際し、熱可塑性樹脂と同等の成形加工性を得ることができるものである。
【実施例】
【００３２】
タイヤサイズが１９５／６５Ｒ１５  ９１Ｈであり、図１に示す基本構造を有する空気入りタイヤにおいて、インナーライナー層を構成する素材、インナーライナー層のヤング率、インナーライナー層のゲージ、カーカスコードの素材、カーカスコードの構造（モノフィラメントであるか撚りコードであるか）、カーカスコードの径、カーカスコードとインナーライナー層との間のゲージ（カーカス／ライナー間ゲージ）をそれぞれ表１のように異ならせた比較例１〜２および実施例１〜７の９種類のタイヤを制作した。
【００３３】
尚、表１のインナーライナー層の素材の欄について、ブチルゴム（日本ブチル株式会社製ＥＸＸＯＮ  ＢＲＯＭＯＢＵＴＹＬ  ２２５５）を用いた例について「ゴム」と表示し、表２に示す組成からなる熱可塑性エラストマー組成物を用いた例について「表２」と表示した。尚、熱可塑性エラストマー組成物を用いた場合、インナーライナー層は表３に示す接着ゴム層を介してタイヤ内面に設けられている。
【００３４】
また、表１のカーカス層の素材の欄について、有機高分子材料（ポリエステル，１０００Ｄ／２）を用いた例について「有機繊維」と表示し、スチールワイヤを用いた例について「スチール」と表示した。
【００３５】
これら試験タイヤについて、下記の評価方法により、製造性および耐久性を評価し、その結果を表１に併せて示した。
【００３６】
製造性
各試験タイヤを１０本ずつ製造し、加硫故障の有無を目視により判別した。評価結果は、製造した１０本中に故障が発生したタイヤが１本でも含まれたものを「×」、故障が発生しなかったものを「○」で示した。
【００３７】
耐久性
各試験タイヤをリムサイズ１５×６ＪＪのホイールに組み付けて、ＪＡＴＭＡ規定の最大空気圧を充填し、ＪＡＴＭＡ規定の最大荷重の１２０％を付加し、平均速度８０ｋｍ／ｈの条件で、タイヤ故障を起こすまでの走行距離を測定した。評価結果は、走行距離が１０００００ｋｍを超えてもタイヤ故障を起こさなかったものを「◎」、走行距離が５００００ｋｍ以上１０００００ｋｍ未満でタイヤ故障が発生したものを「○」、走行距離が５００００ｋｍ未満でタイヤ故障が発生したものを「×」として示した。評価結果が「◎」または「○」であれば、耐久性が優れることを意味する。
【００３８】
【表１】
2016196220.tif 000003
【００３９】
【表２】
2016196220.tif 000004
【００４０】
【表３】
2016196220.tif 000005
【００４１】
なお、表２において使用した原材料の種類を下記に示す。
‐ＢＩＭＳ：臭素化イソブチレン‐ｐ‐メチルスチレン共重合体、エクソンモービルケミカル社製Ｅｘｘｐｒｏ  ３０３５
‐酸化亜鉛：正同化学工業社製亜鉛華３号
‐ステアリン酸：千葉脂肪酸社製工業用ステアリン酸
‐ステアリン酸亜鉛：日油社製ステアリン酸亜鉛
‐Ｎ６／６６：ナイロン６／６６、宇部興産社製ＵＢＥウベナイロン５０３３Ｂ
‐変性ＥＥＡ：無水マレイン酸変性エチレン‐エチルアクリレート共重合体、三井・デュポンポリケミカル社製ＨＰＲ‐ＡＲ２０１
【００４２】
また、表３において使用した原材料の種類を下記に示す。
‐スチレンブタジエンゴム：日本ゼオン社製Ｎｉｐｏｌ  １５０２
‐天然ゴム：ＳＩＲ‐２０
‐カーボンブラック：東海カーボン社製シーストＶ
‐ステアリン酸：千葉脂肪酸社製工業用ステアリン酸
‐アロマオイル：昭和シェル石油社製デソレックス３号
‐酸化亜鉛：正同化学工業社製亜鉛華３号
‐変性レゾルシン・ホルムアルデヒド縮合体：田岡化学工業社製スミカノール６２０
‐メチレンドナー：変性エーテル化メチロールメラミン、田岡化学工業社製スミカノール５０７ＡＰ
‐硫黄：軽井沢精錬所社製５％油展処理硫黄
‐加硫促進剤：ジ‐２‐ベンゾチアゾリルジスルフィド、大内新興化学工業社製ノクセラーＤＭ
【００４３】
表１から判るように、実施例１〜７の空気入りタイヤは、比較例１および比較例２に対して、製造性および耐久性を両立した。即ち、コード内に残留した空気に起因する加硫故障を防止する共に、モノフィラメントからなるカーカスコード間に生じるクラックを防止することができた。
【００４４】
一方、比較例１は、カーカスコードがモノフィラメントで構成されているため、コード内に残留した空気に起因する加硫故障は発生しないが、インナーライナー層がブチルゴムで構成されているためモノフィラメントの動きが抑制できず、耐久性が悪化した。また、比較例２は、カーカスコードとして撚りコードが用いられているため、耐久性は優れるが、コード内に残留した空気により加硫故障が発生した。
【符号の説明】
【００４５】
１  トレッド部
２  サイドウォール部
３  ビード部
４  カーカス層
５  ビードコア
６  ビードフィラー
７  ベルト層
８  ベルト補強層
９  サイド補強層
１０  インナーライナー層
１１  タイゴム層
１２  内面ゴム層
【図１】
2016196220.tif 000006
【図２】
2016196220.tif 000007
【図３】
2016196220.tif 000008
【図４】
2016196220.tif 000009